(57)【特許請求の範囲】
【請求項１】
第１のエチレン／α−オレフィン／非共役ポリエンインターポリマーおよび第２のエチレン／α−オレフィン／非共役ポリエンインターポリマーを含む第１の組成物であって、
前記第１の組成物が、以下の特性、
ａ）３．５より大きい分子量分布（Ｍｗ／Ｍｎ、ＭＷＤ（ｃｏｎｖ））と、
ｂ）７００，０００〜１,６００,０００ｇ／ｍｏｌのｚ平均分子量（Ｍｚ（ｃｏｎｖ））を有し、
ｃ）次のように定義されるタンデルタ勾配の絶対値
【数１】
0006884865.tif 000036
とを含み、ｍが、３．５〜４０秒／ラジアンである、第１の組成物。
【請求項２】
前記第１の組成物が、０．１ラジアン／秒および１９０℃で１．００より大きいタンデルタを有する、請求項１に記載の第１の組成物。
【請求項３】
前記第１の組成物について、「０．１ラジアン／秒、１９０℃でのタンデルタ」から「１００ラジアン／秒、１９０℃でのタンデルタ」を引いた差が、≧０．４である、請求項１に記載の第１の組成物。
【請求項４】
前記第１の組成物が、油をさらに含む、請求項１〜３のいずれか一項に記載の第１の組成物。
【請求項５】
前記第１の組成物が、≧２５のムーニー粘度（ＭＬ１＋４、１２５℃）を有する、請求項１または請求項２に記載の第１の組成物。
【請求項６】
前記第１の組成物が、≦０．８７０ｇ／ｃｃの密度を有する、請求項１〜５のいずれか一項に記載の第１の組成物。
【請求項７】
前記第１のインターポリマーおよび前記第２のインターポリマーが、前記第１の組成物の全重量の９５重量％以上を構成する、請求項１〜６のいずれか一項に記載の第１の組成物。
【請求項８】
前記第１のインターポリマーが、ＥＰＤＭであり、前記第２のインターポリマーがＥＰＤＭである、請求項１〜７のいずれか一項に記載の第１の組成物。
【請求項９】
請求項１〜８のいずれか一項に記載の第１の組成物を含む組成物。
【請求項１０】
請求項９に記載の組成物から形成された少なくとも１つの構成成分を含む、物品。
【発明の詳細な説明】
【背景技術】
【０００１】
発泡材料、特に発泡スポンジウェザーストリップ材料を製造するための、バランスのとれた気泡膨張、滑らかな押出表面、および目標発泡体密度に対する低い吸水性を有するポリマー組成物が必要とされている。より軽量でより薄いウェザーシールを必要とする自動車ドアを製造する特定のＯＥＭ製造業者にとって、既存のポリマーは、スポンジウェザーシールのための引張、圧縮永久歪み、表面品質、または押出形状の要件を満たすのに必要な特性を持っていない。従って、改良された機械的性質、表面品質、およびより低い発泡体密度を有し、より薄い外形を有し、かつより軽量であるスポンジウェザーストリップおよび他のスポンジ物品を形成するためのポリマー組成物が必要とされている。このような材料は、例えば改善された燃料効率のために自動車の重量を減らすために有用であろう。このような必要性は、以下の発明によって満たされた。
【発明の概要】
【０００２】
実施形態において、本発明は、第１のエチレン／および第２のエチレン／α−オレフィン／非共役ポリエンインターポリマーを含む第１の組成物を提供し、
ここで、第１の組成物は以下の特性、
ａ）３．５より大きい分子量分布（Ｍｗ／Ｍｎ）と、
ｂ）次のように定義されるタンデルタ勾配の絶対値と、を含む。
【０００３】
【数１】
0006884865.tif 000002
【０００４】
ｍは、３．５〜４０である。
【０００５】
別の態様では、本発明は、第１の組成物を含む組成物を提供する。別の態様では、本発明は、本明細書に開示されている組成物から形成された架橋組成物を提供する。別の態様では、本発明は、本明細書に開示されている組成物から形成された少なくとも１つの成分を含む物品を提供する。さらに別の態様では、本発明は、第１の組成物を形成するためのプロセスを提供する。
【図面の簡単な説明】
【０００６】
【図１】第１のインターポリマー（矢印で示す）、および本発明ならびに比較のための第１の組成物についてのＭｚ平均分子量（ｇ／ｍｏｌ）に対するタンデルタ（ＴＤ）（０．１ラジアン／秒）のプロットを示す。
【図２】２つの本発明の第１の組成物と比較の第１の組成物の０．１ラジアン／秒でのタンデルタ対角周波数（ラジアン／秒）を示す。
【図３】２つの本発明の第１の組成物と比較の第１の組成物の「伸び粘度対ヘンキー歪み」のプロファイルを示す。
【図４】本発明の２つの第１の組成物と比較の第１の組成物の溶融強度プロファイル（力対速度）を示す。
【発明を実施するための形態】
【０００７】
本発明の様々な実施形態は、第１のエチレン／α−オレフィン／非共役ポリエンインターポリマーおよび第２のエチレン／α−オレフィン／非共役ポリエンインターポリマーを含む第１の組成物に関し、第１の組成物は以下の特性、
ａ）３．５より大きい、または３．７５、または４．０の分子量分布（Ｍｗ／Ｍｎ）と、
ｂ）次のように定義されるタンデルタ勾配の絶対値と、を含む。
【０００８】
【数２】
0006884865.tif 000003
【０００９】
３．５〜４０、さらに４．０〜３５、さらに４．５〜３０、さらに５．０〜２５である。
【００１０】
一実施形態では、第１のエチレン／α−オレフィン／非共役ポリエンインターポリマーと第２のエチレン／α−オレフィン／非共役ポリエンインターポリマーとの合計重量は、第１の組成物の重量に基づいて、≧９５重量％、または≧９６重量％、または≧９７重量％、≧９８重量％、または≧９９重量％である。
【００１１】
一実施形態では、第１のエチレン／α−オレフィン／非共役ポリエンインターポリマーと第２のエチレン／α−オレフィン／非共役ポリエンインターポリマーとの合計重量は、第１の組成物の重量に基づいて、≧６０重量％、または≧６５重量％、または≧７０重量％、≧７５重量％、または≧８０重量である。
【００１２】
一実施形態では、第１の組成物は、第１および第２のインターポリマーの重量に基づいて、４０〜７０重量％、または４５〜６５重量％、または５０〜６０重量％の量のエチレンを含む。
【００１３】
一実施形態では、第１の組成物は、第１および第２のインターポリマーの重量に基づいて、６重量％超、または７重量％超、または８重量％超、または９重量％超、最大１２重量％、または最大１５重量％の量のポリエンを含む。一実施形態では、ポリエンは、ジエンである。一実施形態では、ジエンは、ＥＮＢ（５−エチリデン−２−ノルボルネン）である。
【００１４】
一実施形態では、第１の組成物は、第１および第２のインターポリマーの重量に基づいて、６〜２０重量％、または７〜１５重量％、または８〜１２重量％、または９〜１１重量％の量のポリエンを含む。
【００１５】
一実施形態では、第１のインターポリマーはＥＰＤＭであり、第２のインターポリマーはＥＰＤＭである。
【００１６】
一実施形態では、第１の組成物は、≧１５０，０００、または≧１６０，０００、または≧１７０，０００、または≧１８０，０００、または≧１９０，０００、または≧２００，０００、または≧２１０，０００、または≧２２０，０００、または≧２３０，０００ｇ／ｍｏｌの重量平均分子量（Ｍｗ（ｃｏｎｖ））を有する。一実施形態では、第１の組成物は、≦６００，０００、または≦５００，０００、または≦４００，０００、または≦３５０，０００、または≦３００，０００ｇ／ｍｏｌの重量平均分子量（Ｍｗ）を有する。
【００１７】
一実施形態では、第１の組成物は、≧３．５０、または≧３．７０、または≧３．９０、または≧４．００、または≧４．２０、または≧４．４０、または≧４．５０の分子量分布（Ｍｗ（ｃｏｎｖ）／Ｍｎ（ｃｏｎｖ））を有する。一実施形態では、第１の組成物は、≦６．５０、または≦６．２０、≦６．１０、または≦６．００の分子量分布（Ｍｗ（ｃｏｎｖ）／Ｍｎ（ｃｏｎｖ））を有する。
【００１８】
一実施形態では、第１の組成物は、≧７００，０００、または≧７２０，０００、または≧７４０，０００、または≧７６０，０００、または≧７８０，０００、または≧８００，０００、または≧８２０，０００、または≧８４０，０００、または≧８６０，０００ｇ／ｍｏｌのｚ平均分子量（Ｍｚ（ｃｏｎｖ））を有する。一実施形態では、第１の組成物は、≦１，６００，０００、または≦１，４００，０００、または≦１，２００，０００、または≦１，０００，０００、または≦９９０，０００ｇ／ｍｏｌのｚ平均分子量（Ｍｚ）を有する。
【００１９】
一実施形態では、第１の組成物は、１３Ｃ  ＮＭＲ（プロピレンタクティシティマーカー）によって決定される、≧１２、または≧１３、または≧１４、または≧１５、または≧１６、または≧１７、または≧１８、または≧１９、または≧２０の「２１．３〜２．８ｐｐｍのピーク面積」を有する。一実施形態では、第１の組成物は、１３Ｃ  ＮＭＲ（プロピレンタクティシティマーカー）によって決定される、≦２５、または≦２６、または≦２７、または≦２８、または≦２９、または≦３０の「２１．３〜２．８ｐｐｍのピーク面積」を有する。
【００２０】
実施形態では、第１の組成物は、次の関係：タンデルタ（０．１ラジアン／秒）≧−（６．０５４×１０−７ｍｏｌ／ｇ）×Ｍｚ＋１．２５を満たすタンデルタ（０．１ラジアン／秒での）およびＭｚを有する。さらなる実施形態では、第１の組成物は、次の関係：タンデルタ（０．１ラジアン／秒）≧−（６．０５４×１０−７ｍｏｌ／ｇ）×Ｍｚ＋１．４３を満たすタンデルタ（０．１ラジアン／秒での）およびＭｚを有する。
【００２１】
一実施形態では、第１の組成物は、≧０．５、または≧０．６、または≧０．７、または≧０．８のｇ’値を有する。一実施形態では、第１の組成物は、≦１．５、または≦１．４、または≦１．３、または≦１．２、または≦１．１、または≦１．０、または≦０．９のｇ’値を有する。
【００２２】
一実施形態では、第１の組成物は、≧１０、または≧１５、または≧２０、または≧２５、または≧３０、または≧３５のムーニー粘度（１２５℃でのＭＬ（１＋４））を有する。一実施形態では、第１の組成物は、≦１００、または≦９０、または≦８０、または≦７０のムーニー粘度（１２５℃でのＭＬ（１＋４））を有する。
【００２３】
一実施形態では、第１の組成物は、４０〜１００、または５０〜９０、または６０〜８０の（１２５℃でのＭＬ（１＋４））を有する。さらなる実施形態では、第１の組成物は、第１の組成物の重量に基づいて、≧９５重量％、または≧９８重量％、または≧９９重量％の第１のインターポリマーと第２のポリマーとの合計を含む。
【００２４】
一実施形態では、第１の組成物は、１０〜５０、または１５〜４０、または２０〜３０の（１２５℃でのＭＬ（１＋４））を有する。さらなる実施形態では、第１の組成物は、第１の組成物の重量に基づいて、５〜３５重量％、または１０〜３０重量％、または１５〜２５重量％の量の油を含む。
【００２５】
ムーニー粘度は、特記しない限り、充填剤を含まない組成物のものである。第１の組成物のムーニー粘度は、油を含んで、または含まずに測定することができる。
【００２６】
一実施形態では、第１の組成物は、≦１．５、または≦１．２５、または≦１．００、かつ＞０、または≧０．２０、または≧０．５０、または≧０．７０、または≧０．９０のタンデルタ（０．１ラジアン／秒、１９０℃）値を有する。
【００２７】
一実施形態では、第１の組成物は、≧０．５０、または≧０．６０、または≧０．７０、または≧０．８０のタンデルタ（０．１ラジアン／秒、１９０℃）値を有する。一実施形態では、第１の組成物は、≦１．４０、または≦１．３０、または≦１．２０、または≦１．１０のタンデルタ（０．１ラジアン／秒、１９０℃）値を有する。さらなる実施形態では、第１の組成物は、第１の組成物の重量に基づいて、≧９５重量％の第１のインターポリマーと第２のポリマーとの合計を含むか、または≧９８重量％の第１のインターポリマーと第２のポリマーとの合計を含むか、または≧９９重量％の第１のインターポリマーと第２のポリマーとの合計を含む。
【００２８】
一実施形態では、第１の組成物は、≧０．７０、または≧０．８０、または≧０．９０、または≧１．０のタンデルタ（０．１ラジアン／秒、１９０℃）値を有する。一実施形態では、第１の組成物は、≦１．５０、または≦１．４５、または≦１．４０、または≦１．３５のタンデルタ（０．１ラジアン／秒、１９０℃）値を有する。さらなる実施形態では、第１の組成物は、第１の組成物の重量に基づいて、５〜３５重量％、または１０〜３０重量％、または１５〜２５重量％の量の油を含む。
【００２９】
一実施形態では、第１の組成物は、＞０、または≧０．１０、または≧０．２０、または≧０．３０、または≧０．４０、かつ≦１．０、または≦０．７５、または≦０．６０、または≦０．５０のタンデルタ（１００ラジアン／秒、１９０℃）値を有する。
【００３０】
一実施形態では、第１の組成物は、＞０．３０、または≧０．３５、または≧０．４０、または≧０．４５のタンデルタ（１００ラジアン／秒、１９０℃）値を有する。一実施形態では、第１の組成物は、≦０．６５、または≦０．６０、または≦０．５５、または≦０．５０のタンデルタ（１００ラジアン／秒、１９０℃）値を有する。さらなる実施形態では、第１の組成物は、第１の組成物の重量に基づいて、≧９５重量％の第１のインターポリマーと第２のポリマーとの合計を含むか、または≧９８重量％の第１のインターポリマーと第２のポリマーとの合計を含むか、または≧９９重量％の第１のインターポリマーと第２のポリマーとの合計を含む。
【００３１】
一実施形態では、第１の組成物は、＞０．３５、または≧０．４０、または≧０．４５、または≧０．５０のタンデルタ（１００ラジアン／秒、１９０℃）値を有する。一実施形態では、第１の組成物は、≦０．７５、または≦０．７０、または≦０．６５、または≦０．６０のタンデルタ（１００ラジアン／秒、１９０℃）値を有する。さらなる実施形態では、第１の組成物は、第１の組成物の重量に基づいて、５〜３５重量％、または１０〜３０重量％、または１５〜２５重量％の量の油を含む。
【００３２】
一実施形態では、第１の組成物は、≧５０，０００、または≧６０，０００、または≧７０，０００、または≧８０，０００、または≧９０，０００、または≧１５０，０００、または≧１７５，０００、または≧２００，０００の粘度（Ｖ０．１ラジアン／秒、１９０℃）を有する。一実施形態では、第１の組成物は、≦５００，０００、または≦４５０，０００、、または≦４００，０００、または≦３５０，０００、または≦３００，０００、または≦２００，０００、または≦１５０，０００、または≦１２０，０００、または≦１１０，０００の粘度（Ｖ０．１ラジアン／秒、１９０℃）を有する。
【００３３】
一実施形態では、第１の組成物は、≧１５０，０００、または≧１７５，０００、または≧１９０，０００、または≧２００，０００の粘度（Ｖ０．１ラジアン／秒、１９０℃）を有する。一実施形態では、第１の組成物は、≦４００，０００、または≦３７５，０００、または≦３５０，０００、または≦３２５，０００、または≦３００，０００の粘度（Ｖ０．１ラジアン／秒、１９０℃）を有する。さらなる実施形態では、第１の組成物は、第１の組成物の重量に基づいて、≧９５重量％の第１のインターポリマーと第２のポリマーとの合計を含むか、または≧９８重量％の第１のインターポリマーと第２のポリマーとの合計を含むか、または≧９９重量％の第１のインターポリマーと第２のポリマーとの合計を含む。
【００３４】
一実施形態では、第１の組成物は、≧５０，０００、または≧６０，０００、または≧６５，０００、または≧７０，０００の粘度（Ｖ０．１ラジアン／秒、１９０℃）を有する。一実施形態では、第１の組成物は、≦１３０，０００、または≦１２０，０００、または≦１１５，０００、または≦１１０，０００の粘度（Ｖ０．１ラジアン／秒、１９０℃）を有する。さらなる実施形態では、第１の組成物は、第１の組成物の重量に基づいて、５〜３５重量％、または１０〜３０重量％、または１５〜２５重量％の量の油を含む。
【００３５】
一実施形態では、第１の組成物は、２０〜１１５、または２５〜１１０、または３０〜１０５、または３５〜１００、または４０〜９５の粘度比（Ｖ０．１ラジアン／秒、１９０℃／Ｖ１００ラジアン／秒、１９０℃）を有する。
【００３６】
一実施形態では、第１の組成物は、４５〜１１５、または５０〜１１０、または６０〜１００、または６５〜９５の粘度比（Ｖ０．１ラジアン／秒、１９０℃／Ｖ１００ラジアン／秒、１９０℃）を有する。さらなる実施形態では、第１の組成物は、第１の組成物の重量に基づいて、≧９５重量％の第１のインターポリマーと第２のポリマーとの合計を含むか、または≧９８重量％の第１のインターポリマーと第２のポリマーとの合計を含むか、または≧９９重量％の第１のインターポリマーと第２のポリマーとの合計を含む。
【００３７】
一実施形態では、第１の組成物は、２０〜９５、または２５〜８５、または３０〜８０、または３５〜７５、または４０〜７０の粘度比（Ｖ０．１ラジアン／秒、１９０℃／Ｖ１００ラジアン／秒、１９０℃）を有する。さらなる実施形態では、第１の組成物は、第１の組成物の重量に基づいて、５〜３５重量％、または１０〜３０重量％、または１５〜２５重量％の量の油を含む。
【００３８】
一実施形態では、第１の組成物は、≧１．０、または≧２．０、または≧３．５、または≧４．０の「ｍ」値（タンデルタ勾配の絶対値）を有する。一実施形態では、第１の組成物は、≦２０．０、または≦１５．０、または≦１２．０、または≦１０．０、または≦８．０の「ｍ」値を有する。タンデルタ勾配の絶対値は、下記のように定義される。
【００３９】
【数３】
0006884865.tif 000004
【００４０】
一実施形態では、第１の組成物は、≦０．８９０、または≦０．８８０、または≦０．８７５、または≦０．８７０、または≦０．８６５、または≦０．８６０ｇ／ｃｃの密度を有する。一実施形態では、第１の組成物は、≧０．８５０ｇ／ｃｃ、または≧０．８５５ｇ／ｃｃの密度を有する（１ｃｃ＝１ｃｍ３）。
【００４１】
一実施形態では、第１の組成物は、２０／８０〜５０／５０、または２５／７５〜４５／５５、または３０／７０〜４０／６０、または３２／６８〜３８／６２である第１のインターポリマーと第２のインターポリマーとの重量比を有する。一実施形態では、第１の組成物は、２５／７５〜５５／４５、または３０／７０〜５０／５０、または３５／６５〜３０／７０の第１のインターポリマーと第２のインターポリマーとの重量比を有する。
【００４２】
第１の組成物は、本明細書に記載される２つ以上の実施形態の組み合わせを含んでもよい。
【００４３】
組成物
第１の組成物を含む組成物は、本明細書に記載される２つ以上の実施形態の組み合わせを含んでもよい。
【００４４】
一実施形態では、本発明の組成物は、第１および第２のエチレン／α−オレフィン／非共役ポリエンインターポリマーからなる第１の組成物を、本発明の組成物の重量に基づいて、２０〜８０重量％、または３０〜７０重量％の量で含む。
【００４５】
一実施形態では、第２の組成物は、少なくとも１つの充填剤、少なくとも１つの油、および／または少なくとも１つの架橋剤／加硫剤を含む。
【００４６】
一実施形態では、本発明の組成物は、１つ以上の架橋剤／加硫剤をさらに含む。一実施形態では、本発明の組成物は、組成物の重量に基づいて、０．１〜５重量％、または０．５〜４重量％の量で架橋剤／加硫剤を含む。
【００４７】
一実施形態では、組成物は、油をさらに含む。一実施形態では、組成物は、組成物の重量に基づいて、３０重量％未満、または２５重量％未満、または２０重量％未満、または１５重量％未満、または１０重量％未満の量の油を含む。
【００４８】
一実施形態では、組成物は発泡剤をさらに含み、これは単独でまたは他の物質と組み合わせて、組成物を発泡性にして気泡構造を生成することができる。一実施形態では、本発明の組成物は、組成物の重量に基づいて、０．１〜３．０重量％、または０．５〜２．０重量％の量で１つ以上の発泡剤を含む。
【００４９】
本発明は、本明細書に記載の任意の実施形態の本発明の組成物から形成された少なくとも１つの成分を含む物品も提供する。
【００５０】
一実施形態では、ポリエンは、発泡体である。一実施形態では、物品は、異形材、射出成形部品、ガスケット、自動車部品、建築および建設材料、靴構成要素、ならびに管からなる群から選択される。
【００５１】
本発明の物品は、本明細書に記載の２つ以上の実施形態の組み合わせを含み得る。
【００５２】
本発明はまた、本明細書に記載の任意の実施形態の組成物を調製するためのプロセスを提供する。一実施形態では、このプロセスは、溶液中で、少なくとも以下のもの、すなわち、エチレン、アルファ−オレフィン（α−オレフィン）、および非共役ポリエンを重合することを含む。さらなる実施形態では、エチレン、α−オレフィンおよび非共役ポリエンは、連続溶液重合法で重合される。
【００５３】
一実施形態では、第１のインターポリマーは、第１および第２の反応器中で製造される。一実施形態では、第１の反応器と第２の反応器との間の温度差は、４０℃を超えるか、または５０℃を超えるか、または６０℃を超える。一実施形態では、第２の反応器に対する第１の反応器の反応器温度の比は、０．９未満、または０．７５未満、または０．６５未満である。一実施形態では、第２の反応器に対する第１の反応器の反応器温度の比は、０．５５より大きいか、または０．６０より大きいか、または０．６２より小さい。
【００５４】
一実施形態では、第１の反応器と第２の反応器との間のエチレン転化の差は、２０％以上、または２５％以上、または３０％以上である。一実施形態では、第１の反応器内および第２の反応器内のエチレンの転化率は、０．７５未満、または０．６５未満、または０．６未満である。一実施形態では、第１の反応器内および第２の反応器内のエチレンの転化率は、０．５０超、または０．５５超、または０．６超である。
【００５５】
一実施形態では、第１のインターポリマーと第２のインターポリマーとの重量比は、２０／８０〜５０／５０、または２５／７５〜４５／５５、または３０／７０〜４０／６０、または３２／６８〜３８／６２である。
【００５６】
本発明のプロセスは、本明細書に記載の２つ以上の実施形態の組み合わせを含み得る。
【００５７】
第１および第２のエチレン／α−オレフィン／非共役ポリエンインターポリマー
本明細書に記載される本発明の組成物のための第１のエチレン／α−オレフィン／非共役ポリエンインターポリマーおよび第２のエチレン／α−オレフィン／非共役ポリエンインターポリマーは、それぞれ、重合形態で、エチレン、α−オレフィン、および非共役ポリエンを含む。
【００５８】
α−オレフィンは、脂肪族化合物または芳香族化合物のいずれかであってもよい。一実施形態では、α−オレフィンは、Ｃ３−Ｃ２０脂肪族化合物、好ましくは、Ｃ３−Ｃ１６脂肪族化合物、およびより好ましくは、Ｃ３−Ｃ１０脂肪族化合物である。好適なＣ３−Ｃ１０脂肪族α−オレフィンは、プロピレン、１−ブテン、１−ヘキセン、および１−オクテンからなる群から選択され、より好ましくは、プロピレンである。
【００５９】
非共役ポリエンの適切な例としては、Ｃ４−Ｃ４０非共役ジエンが挙げられる。例示的な非共役ポリエンとしては、１，４−ヘキサジエンおよび１，５−ヘプタジエンなどの直鎖非環式ジエン；５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエン、およびジヒドロミルセンの混合異性体などの分岐鎖非環式ジエン；１，４−シクロヘキサジエン、１，５−シクロオクタジエン、および１，５−シクロドデカジエンなどの単環脂環式ジエン；テトラヒドロインデン、メチルテトラヒドロインデンなどの多環脂環式縮合および架橋環ジエン；５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネン、および５−シクロヘキシリデン−２−ノルボルネンなどのアルケニル、アルキリデン、シクロアルケニル、およびシクロアルキリデンノルボルネンが挙げられる。一実施形態では、ポリエンは、ＥＮＢ、ジシクロペンタジエン、１，４−ヘキサジエン、７−メチル−１，６−オクタジエンからなる群から選択される非共役ジエンである。実施形態では、ポリエンは、ＥＮＢである。
【００６０】
一実施形態では、エチレン／α−オレフィン／非共役ポリエンインターポリマーは、インターポリマーの重量に基づいて、過半量の重合エチレンを含む。さらなる実施形態では、エチレン／α−オレフィン／非共役ポリエンインターポリマーは、エチレン／α−オレフィン／ジエンターポリマー（ＥＡＯＤＭ）である。さらなる実施形態では、インターポリマーは、エチレン／プロピレン／ジエンターポリマー（ＥＰＤＭ）ターポリマーである。さらなる実施形態において、ジエンは、５−エチリデン−２−ノルボルネン（ＥＮＢ）である。
【００６１】
一実施形態では、第１のインターポリマーの重量平均分子量（Ｍｗ）は、第２のインターポリマーの重量平均分子量（Ｍｗ）よりも大きい。
【００６２】
一実施形態では、第１のインターポリマーは、≧３８０，０００、または≧３９０，０００、または≧４００，０００、または≧４１０，０００、または≧４２０，０００、または≧４３０，０００ｇ／ｍｏｌの重量平均分子量（Ｍｗ）を有する。一実施形態では、第１のインターポリマーは、≦５００，０００、または≦４９０，０００、または≦４８０，０００、または≦４７０，０００、または≦４６０，０００、または≦４５０，０００ｇ／ｍｏｌの重量平均分子量（Ｍｗ）を有する。
【００６３】
一実施形態では、第１のインターポリマーは、≧１．５０、または≧１．７０、または≧１．９０、または≧２．００、または≧２．３０、または≧２．５０の、または≧２．７０のＭｗ／Ｍｎを有する。一実施形態では、第１のインターポリマーは、≦４．００、または≦３．５０、または≦３．２０、または≦３．００のＭｗ／Ｍｎを有する。
【００６４】
一実施形態では、第１のインターポリマーは、≧８００，０００、または≧８４０，０００、または≧８６０，０００、または≧８８０，０００、または≧９００，０００、または≧９３０，０００のｚ平均分子量（Ｍｚ）を有する。一実施形態では、第１のインターポリマーは、≦９５０，０００、または≦１，０００，０００、または≦１，２００，０００、または≦１，４００，０００、または≦１，５００，０００以下のＭｚを有する。
【００６５】
一実施形態では、第１のインターポリマーは、第１のインターポリマーの重量に基づいて、４０〜７０重量％、または４５〜６５重量％、または５０〜６０重量％のエチレン含有量を有する。
【００６６】
一実施形態では、第１のインターポリマーは、第１のインターポリマーの重量に基づいて、６重量％超、または７重量％超、または８重量％超、または９重量％超、最大１２重量％、または最大１５重量％のポリエン含有量を有する。さらなる実施形態では、ポリエンは、ジエンであり、さらにはＥＮＢである。
【００６７】
一実施形態では、第１のインターポリマーは、≧０．５０、または≧０．６０、または≧０．７０、または≧０．８０のｇ’値を有する。一実施形態では、第１のインターポリマーは、≦１．５０、または≦１．２０、または≦１．００、または≦０．９０のｇ’値を有する。
【００６８】
一実施形態では、第１のインターポリマーは、≧０、または≧０．２０、または≧０．５０、または≧０．７０、または≧０．９０、または≧１．００のタンデルタ（０．１ラジアン／秒での）を有する。一実施形態では、第１のインターポリマーは、≦１．５０、または≦１．２５、または≦１．２０のタンデルタ（０．１ラジアン／秒での）を有する。
【００６９】
一実施形態では、第１のインターポリマーは、≧０、または≧０．０５、または≧０．１０、または≧０．１５、または≧０．２０のタンデルタ（１００ラジアン／秒、１９０℃での）を有する。一実施形態では、第１のインターポリマーは、≦０．５０、または≦０．３５、または≦０．３０、または≦０．２５のタンデルタ（１００ラジアン／秒、１９０℃での）を有する。
【００７０】
一実施形態では、第１のインターポリマーは、≧２．０、または≧４．０、または≧６．０、または≧８．０、または≧９．０の「ｍ」値（タンデルタ勾配の絶対値）を有する。一実施形態では、第１のインターポリマーは、≦２５．０、≦２０．０、または≦１５．０、または≦１２．０、または≦１０．０の「ｍ」値を有する。タンデルタ勾配の絶対値は、下記のように定義される。
【００７１】
【数４】
0006884865.tif 000005
【００７２】
一実施形態では、第１のインターポリマーは、≧６２５，０００、または≦６５０，０００、または≧６７５，０００、または≧７００，０００の粘度（Ｖ０．１ラジアン／秒、１９０℃での）を有する。一実施形態では、第１の組成物は、≦８００，０００、または≦７７５，０００、または≦７５０，０００、または≦７３０，０００の粘度（Ｖ０．１ラジアン／秒、１９０℃）を有する。
【００７３】
一実施形態では、第１のインターポリマーは、≧７５．０、または≧８０．０、または≧８５．０、または≧９０．０、または≧９５．０の粘度比（Ｖ０．１ラジアン／秒、１９０℃／Ｖ１００ラジアン／秒、１９０℃）を有する。一実施形態では、第１のインターポリマーは、≦１３０．０、≦１２５．０、または≦１２０．０、または≦１１５．０、または≦１１０．０の粘度比（Ｖ０．１ラジアン／秒、１９０℃／Ｖ１００ラジアン／秒、１９０℃）を有する。
【００７４】
一実施形態では、第１のインターポリマーは、≧５０、または≧５５、または≧６０、または≧６５、または≧７０、または≧７５のムーニー粘度（１２５℃でのＭＬ（１＋４））を有する。一実施形態では、第１のインターポリマーは、≦１５０、≦１４５、または≦１４０、または≦１３５、または≦１３０、または≦１２５のムーニー粘度（１２５℃でのＭＬ（１＋４））を有する。
【００７５】
一実施形態では、第１のインターポリマーは、１３Ｃ  ＮＭＲ（プロピレンタクティシティマーカー）によって決定される、≧１２、≧１３、または≧１５、または≧１７、または≧２０の「２１．３〜２．８ｐｐｍのピーク面積」を有する。一実施形態では、第１の組成物は、１３Ｃ  ＮＭＲ（プロピレンタクティシティマーカー）によって決定される、≦３０、または≦２８、または≦２６、または≦２４の「２１．３〜２．８ｐｐｍのピーク面積」を有する。
【００７６】
一実施形態では、第１のインターポリマーの粘度（１９０℃でのＶ０．１）と第１の組成物の粘度（Ｖ０．１、１９０℃）との比は、１．２〜１６、または１．４〜１５、または１．６〜１４、または１．８〜１３、または２．０〜１２、または２．２〜１１、または２．４〜１０である。
【００７７】
一実施形態では、第１のインターポリマーの粘度比（１９０ＣでのＶ０．１／Ｖ１００）と第１の組成物の粘度比（Ｖ０．１／Ｖ１００、１９０Ｃ）との比は、１．０１〜７．００、または１．０２〜６．００、または１．０３〜５．００である。
【００７８】
一実施形態では、第１のインターポリマーのタンデルタ（１９０Ｃでの０．１ラジアン／秒）と第１の組成物のタンデルタ（１９０Ｃでの０．１ラジアン／秒）との比は、０．５〜３．０、または０．６〜２．５、または０．７〜２．０、または０．８〜１．５である。
【００７９】
一実施形態では、第１のインターポリマーの「ｍ」値（タンデルタ勾配の絶対値）と第１の組成物のｍ値との比は、０．５〜９．０、または０．７〜６．０、または１．０〜３．０、または１．１〜２．０、または１．２〜２．４である。タンデルタ勾配の絶対値は、下記のように定義される。
【００８０】
【数５】
0006884865.tif 000006
【００８１】
一実施形態では、第１のインターポリマーのＭｗ（ｃｏｎｖ）と第１の組成物のＭｗ（ｃｏｎｖ）との比は、１．３〜３．０、または１．４〜２．５、または１．５〜２．２である。
【００８２】
一実施形態では、第１のインターポリマーのＭＷＤ（ｃｏｎｖ）と第１の組成物のＭＷＤ（ｃｏｎｖ）との比は、０．２０〜０．９５、または０．２５〜０．９０、または０．３０〜０．８５、または０．４０〜０．８０、または０．５０〜０．７０である。
【００８３】
一実施形態では、第１のインターポリマーのＭｚ（ｃｏｎｖ）と第１の組成物のＭｚ（ｃｏｎｖ）との比は、０．７〜１．３、または０．８〜１．４、または０．９〜１．２である。
【００８４】
エチレン／α−オレフィン／非共役ポリエンインターポリマーは、本明細書に記載される２つ以上の実施形態の組み合わせを含んでもよい。エチレン／α−オレフィン／非共役ジエンインターポリマーは、本明細書に記載される２つ以上の実施形態の組み合わせを含んでもよい。ＥＰＤＭターポリマーは、本明細書に記載される２つ以上の実施形態の組み合わせを含んでもよい。
【００８５】
添加剤
組成物は、とりわけ油、架橋剤／加硫剤、充填剤、酸化防止剤およびオゾン劣化防止剤、安定剤、難燃剤、着色剤または顔料、ならびに熱可塑性ポリマーなどの１つ以上の添加剤を含むことができる。
【００８６】
例示的な油としては、芳香油およびナフテン油などの石油：ポリアルキルベンゼン油；アルキルおよびアルコキシアルキルオレエートおよびステアレートなどの有機酸モノエステル；ジアルキル、ジアルコキシアルキル、およびアルキルアリールフタレート、テレフタレート、セバケート、アジペート、およびグルタレートなどの有機酸ジエステル；トリ−、テトラ−、およびポリエチレングリコールジアルカノエートなどのグリコールジエステル；トリアルキルトリメリテート；トリアルキル、トリアルコキシアルキル、アルキルジアリール、およびトリアリールホスフェート；塩素化パラフィン油；クマロン−インデン樹脂；松のタール；ヒマシ油、トール油、菜種油、大豆油などの植物油、ならびにそれらのエステルおよびエポキシ化誘導体などが挙げられるが、これらに限定されない。一実施形態では、油は、非芳香族油、パラフィン油、ナフテン油、およびこれらの組み合わせからなる群から選択される。好適な油としては、ＳＵＮＰＡＲ  ２２８０、ＰＡＲＡＬＵＸ  ６００１、ＨＹＤＲＯＢＲＩＴＥ  ５５０、およびＣＡＬＳＯＬ  ５５５０が挙げられるが、これらに限定されない。油は、本明細書に記載される２つ以上の実施形態の組み合わせを含んでもよい。
【００８７】
例示的な架橋剤／加硫剤としては、とりわけ、元素イオウ、４，４’−ジチオジモルホリン、チウラムジ−およびポリスルフィド、アルキルフェノールジスルフィド、および２−モルホリノ−ジチオベンゾチアゾールなどの硫黄含有化合物；過酸化ジ−ｔｅｒｔブチル、過酸化ｔｅｒｔブチルクミル、過酸化ジクミル、２，５−ジメチル−２，５−ジ−（ｔｅｒｔブチルペルオキシ）ヘキサン、ジ−（ｔｅｒｔブチル−ペルオキシイソプロピル）ベンゼン、ｔｅｒｔブチルペルオキシベンゾエート、および１，１−ジ−（ｔｅｒｔブチルペルオキシ）−３，３，５−トリメチルシクロヘキサンなどの過酸化物；アゾ化合物；ビニルトリ−エトキシシランまたはビニルトリ−メトキシシランなどのシラン；亜鉛、マグネシウム、および鉛酸化物などの金属酸化物；ｐ−キノン−ジオキシムおよびｐ，ｐ’−ジベンゾイルキノン−ジオキシムなどのジニトロソ化合物；ヒドロキシメチル官能基またはハロメチル官能基を含有するフェノール−ホルムアルデヒド樹脂；ならびに他のタイプのラジカル発生剤（例えば、Ｎ−Ｏ破断タイプおよびＣ−Ｃ破断タイプ）などが挙げられるが、これらに限定されない。本発明における使用のためのこれらの架橋剤／加硫剤のいずれかの適合性は、配合技術分野の当業者には周知である。一実施形態では、架橋剤／加硫剤は、イオウ含有化合物を含む。
【００８８】
添加剤としては、充填剤、酸化防止剤およびオゾン劣化防止剤、安定剤、難燃剤、着色剤または顔料、熱可塑性ポリマー、およびこれらの組み合わせが挙げられるが、これらに限定されない。このような添加剤は、それらの所望の効果を達成するために所望の量で使用することができる。典型的には、このような添加剤は、組成物の総体積に基づいて、０．０１〜５０重量％未満の範囲の量で使用することができる。
【００８９】
一実施形態では、本発明の組成物は、少なくとも１つの充填剤をさらに含む。好適な充填剤としては、数ある充填剤の中でも、粘土、タルク、カーボンブラック、アルミニウム、マグネシウム、カルシウム、ナトリウム、カリウムの各ケイ酸塩、およびこれらの混合物；カルシウム、マグネシウムの各炭酸塩、およびこれらの混合物；ケイ素、カルシウム、亜鉛、鉄、チタン、およびアルミニウムの各酸化物；カルシウム、バリウム、鉛の各硫酸塩；アルミナ三水和物；水酸化マグネシウム；天然繊維、合成繊維、および鉱物繊維などが挙げられるが、これらに限定されない。一実施形態では、本発明の充填剤は、本発明の組成物の重量に基づいて、５〜３０重量％の量で存在する。
【００９０】
一実施形態では、本発明の組成物は、少なくとも１つの酸化防止剤および／またはオゾン劣化防止剤をさらに含む。例示的な酸化防止剤およびオゾン劣化防止剤としては、ヒンダードフェノール、ビスフェノール、およびチオビスフェノール、ならびに置換ヒドロキノンが挙げられるが、これらに限定されない。
【００９１】
一実施形態では、本発明の組成物は、少なくとも１つの安定剤をさらに含む。好適な安定剤としては、酸化防止剤およびＵＶ安定剤が挙げられるが、これらに限定されない。一実施形態では、安定剤は、本発明の組成物の重量に基づいて、０．０５〜２０重量％の量で存在する。
【００９２】
一実施形態では、本発明の組成物は、少なくとも１つの難燃剤をさらに含む。例示的な難燃剤としては、水酸化アルミニウムおよび水酸化マグネシウムが挙げられるが、これらに限定されない。
【００９３】
一実施形態では、本発明の組成物は、熱可塑性ポリマーをさらに含む。例示的なポリマーとしては、プロピレン系ポリマー、エチレン系ポリマー、およびオレフィンマルチブロックインターポリマーが挙げられるが、これらに限定されない。好適なエチレン系ポリマーとしては、高密度ポリエチレン（ＨＤＰＥ）、直鎖状低密度ポリエチレン（ＬＬＤＰＥ）、超低密度ポリエチレン（ＶＬＤＰＥ）、超低密度ポリエチレン（ＵＬＤＰＥ）、均質に分岐した直鎖状エチレンポリマー、および均質に分岐した実質的直鎖状エチレレンポリマー（すなわち、均質に分岐した長鎖分岐状エチレンポリマーである）が挙げられるが、これらに限定されない。
【００９４】
例示的な発泡剤としては、とりわけ、重炭酸ナトリウムおよび炭酸ナトリウムなどの無機発泡剤；および有機発泡剤、例えば、Ｎ，Ｎ’−ジニトロソペンタメチレンテトラミン、Ｎ，Ｎ’−ジニトロテレフタルアミドなどのニトロソ化合物；アゾジカルボンアミド、アゾビスイソブチロニトリル、アゾジカルボン酸バリウムなどのアゾ化合物；ベンゼンスルホニルヒドラジド、４，４’−オキシビス（ベンゼンスルホニルヒドラジド）などのヒドラジド化合物、アジ化カルシウム、４，４’−ジフェニルジスルホニルアジド、４，４−オキシベンゼンスルホニルセミカルバジド、ｐ−トルエンスルホニルセミカルバジドなどのアジド化合物など、ならびにこれらの組み合わせが挙げられるが、これらに限定されない。
【００９５】
用途
本発明の組成物は、様々な物品もしくは製品、またはそれらの構成部品または部分を調製するために使用することができる。本発明の組成物は、いくつかの従来のプロセスおよび装置のうちのいずれか１つによって完成品に変換することができる。例示的な方法としては、押出し、カレンダー加工、圧縮成形、および他の典型的な熱硬化性材料形成方法が挙げられるが、これらに限定されない。物品としては、シート、発泡体、成形品、および押出部品が挙げられるが、これらに限定されない。追加の物品としては、自動車部品、ウェザーストリップ、ベルト、ホース、建築異形材、電線およびケーブル外被、床材、ガスケット、タイヤおよびタイヤ部品、コンピュータ部品、建築材料、および履物構成要素が挙げられる。当業者は、過度の実験を行わずにこのリストを容易に増補することができる。本発明の組成物は、自動車用シーラント用の発泡体としての使用に特に適している。例えば、本発明の組成物は、ドアシーラント、例えば一次ドアシーラントに使用して、キャビンを空気及び水の侵入から絶縁することができる。一次ドアシーラントは、良好な表面品質、高い耐崩壊性、良好な引張強度、低発泡体密度、および低吸水性を有しなければならない。
【００９６】
定義
別途記載がない限り、文脈から暗黙的に、または本技術分野において慣習的でない限り、全ての部分および割合は重量に基づき、全ての試験方法は本開示の出願日の時点で現行のものである。米国特許慣行のため、参照されるいかなる特許、特許出願、または刊行物の内容は、特に合成技術、製品および加工設計、ポリマー、触媒、定義（本開示に具体的に提供されるいかなる定義とも矛盾しない程度まで）の開示、および当該技術分野における一般的知識に関して、参照により組み込まれる（またはその米国版に相当するものの全体が、参照によりそのように組み込まれる）。
【００９７】
本明細書で使用される場合、用語「組成物」は、組成物を含む２つ以上の材料の混合物又はブレンドを意味し、ならびに組成物の材料から形成された反応製品および分解製品を含む。
【００９８】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かにかかわらず、任意の追加の成分、ステップ、または手順の存在を除外することを意図するものではない。疑義が生じないようにするために、「含む」という用語の使用を通じて主張されるすべての組成物は、相反する記載がない限り、ポリマーであるか、ポリマーでないかに関わらない、任意の追加の添加剤、アジュバント、または化合物を含むことができる。対照的に、「から本質的になる」という用語は、実施可能性に不可欠でないものを除き、任意の次に続く詳説の範囲から、任意の他の構成要素、ステップ、または手順を除外する。「からなる」という用語は、具体的に規定または列挙されていない任意の構成要素、ステップ、または手順を除外する。
【００９９】
本明細書で使用される場合、「ポリマー」という用語は、同じまたは異なる種類に限らずモノマーを重合することによって調製されたポリマー化合物を指す。したがって、一般的な用語のポリマーは、用語のホモポリマー（微量の不純物がポリマー構造に取り込まれ得るという理解の下に、唯一の種類のモノマーから調製されるポリマーを指すために用いられる）、および本明細書において以下に定義されるような用語のインターポリマーを包含する。触媒残渣などの微量の不純物をポリマー中および／またはポリマー内に取り込むことができる。本明細書で使用される場合、「インターポリマー」などの用語は、少なくとも２つの異なる種類のモノマーの重合によって調製されたポリマーを意味する。したがって、インターポリマーという一般的な用語は、コポリマー（２つの異なる種類のモノマーから調製されたポリマーを指すために用いられる）、および３つ以上の異なる種類のモノマーから調製されたポリマーを含む（例えば、ターポリマー（３つの異なるモノマーの種類）およびテトラポリマー（４つの異なるモノマーの種類））。
【０１００】
本明細書で使用される場合、「エチレン系ポリマー」などの用語は、５０重量％または主要重量パーセントのエチレンモノマー（ポリマーの重量に基づく）を重合形態で含むポリマーを指し、任意に１つ以上のコモノマー含んでもよい）。
【０１０１】
本明細書で使用される場合、「エチレン／α−オレフィン／非共役ポリエンインターポリマー」などの用語は、重合形態で、エチレン、α−オレフィン、および非共役ポリエンを含むポリマーを指す。一実施形態では、「エチレン／α−オレフィン／非共役ポリエンインターポリマー」は、過半重量パーセントのエチレンを含む（インターポリマーの重量に基づく）。
【０１０２】
本明細書で使用される場合、「エチレン／α−オレフィン／ジエンインターポリマー」などの用語は、重合形態で、エチレン、α−オレフィン、およびジエンを含むポリマーを指す。一実施形態では、「エチレン／α−オレフィン／ジエンインターポリマー」は、過半重量パーセントのエチレンを含む（インターポリマーの重量に基づく）。
【０１０３】
本明細書で使用される場合、「エチレン／α−オレフィン／ジエンターポリマー」などの用語は、重合形態で、エチレン、α−オレフィン、およびジエンを唯一のモノマー種類として含むポリマーを指す。一実施形態では、「エチレン／α−オレフィン／ジエンターポリマー」は、過半重量パーセントのエチレンを含む（ターポリマーの重量に基づく）。
【０１０４】
試験方法
ムーニー粘度
インターポリマー（例えば、エチレン／α−オレフィン／非共役ポリエンインターポリマーのムーニー粘度（ＭＬ１＋４、１２５℃）を、１分間の予熱時間および４分間のロータ動作時間で、大型ロータを使用して、ＡＳＴＭ  １６４６−０４に準拠して測定した。この器具は、Ａｌｐｈａ  Ｔｅｃｈｎｏｌｏｇｉｅｓ  Ｍｏｏｎｅｙ  Ｖｉｓｃｏｍｅｔｅｒ  ２０００である。
【０１０５】
従来のゲル浸透クロマトグラフィー（ｃｏｎｖ．ＧＰＣ）
赤外線濃度／組成検出器（ＩＲ−５）、ＰＤＩ  ２０４０レーザー光散乱（Ｐｒｅｃｉｓｉｏｎ  Ｄｅｔｅｃｔｏｒ、現在Ａｇｉｌｅｎｔ）、および四毛細管ブリッジ粘度計（Ｖｉｓｃｏｔｅｋ、現在Ｍａｌｖｅｒｎ）からなるＰｏｌｙｍｅｒ  Ｃｈａｒ（Ｖａｌｅｎｃｉａ，Ｓｐａｉｎ）高温ゲル浸透クロマトグラフィーシステムを、ＭＷおよびＭＷＤの決定に使用した。担体溶媒は、１，２，４−トリクロロベンゼン（ＴＣＢ）であった。溶媒送出ポンプ、オンライン溶媒脱ガス器、オートサンプラー、およびカラムオーブンは、Ａｇｉｌｅｎｔ製であった。オートサンプラーおよび検出器区画を１６０℃で操作し、カラム区画を１５０℃で操作した。カラムは、４本のＰＬｇｅｌ  Ｍｉｘｅｄ−Ａ  ＬＳ、２０ミクロンカラム（Ａｇｉｌｅｎｔ）であった。クロマトグラフィー溶媒および試料調製溶媒は、２５０ｐｐｍのブチル化ヒドロキシトルエン（ＢＨＴ）を含有しており、両溶媒供給源ともに窒素散布を行った。コンピュータ制御天秤により試料を秤量し、計算量の溶媒をオートサンプラーシステムにより供給することにより、ポリマー試料を２ｍｇ／ｍＬの目標濃度で調製した。試料を穏やかに撹拌しながら１６０℃で２時間溶解した。注入量は２００μｌであり、流量は１．０ｍＬ／分であった。
【０１０６】
ＧＰＣカラムセットの較正は、２１の狭い分子量分布のポリスチレン標準物を用いて実施された。標準物の分子量は、５８０〜８，４００，０００ｇ／ｍｏｌの範囲であり、個々の分子量の間に少なくとも１０進数の分離間隔を置いて６つの「カクテル」混合物中に配置した。ポリスチレン標準ピーク分子量は、以下の方程式を使用してポリエチレン分子量に変換された（Ｗｉｌｌｉａｍｓ  ａｎｄ  Ｗａｒｄ，Ｊ．Ｐｏｌｙｍ．Ｓｃｉ．，Ｐｏｌｙｍ．、６，６２１（１９６８））に記載されているように）：ＭＰＥ＝Ａ×（ＭＰＳ）Ｂ（式１）、式中、Ｍは分子量であり、Ａは、既知の分子量を参照して、ダウ線形基準を用いて決定された約０．４２の実験値を有し、Ｂは１に等しい。対数分子量較正を、溶離体積の関数として５次多項式フィットを用いて生成する。ＴＣＢ中の希釈デカンの流量マーカーを使用して、全ての試料について流量を直線的に補正した。
【０１０７】
質量検出器定数、レーザー光散乱検出器定数、および粘度計検出器定数を、重量平均分子量の既知の値（１２０，０００ｇ／ｍｏｌ、ｄｎ／ｄｃ＝−０．１０４ｍＬ／ｇ）および固有粘度（１．８７３ｄＬ／ｇ）を用い、ダウ内部線形ＨＤＰＥ基準を使用して決定した。クロマトグラフィー濃度は、第２のビリアル係数効果（分子量に対する濃度効果）への対処を排除するのに十分に低いと仮定された。
【０１０８】
検出器オフセットの決定のための体系的手法は、Ｂａｌｋｅ，Ｍｏｕｒｅｙらによって公開されたもの（Ｍｏｕｒｅｙ  ａｎｄ  Ｂａｌｋｅ，Ｃｈｒｏｍａｔｏｇｒａｐｈｙ  Ｐｏｌｙｍ．Ｃｈｐｔ  １２，（１９９２））（Ｂａｌｋｅ，Ｔｈｉｔｉｒａｔｓａｋｕｌ，Ｌｅｗ，Ｃｈｅｕｎｇ，Ｍｏｕｒｅｙ，Ｃｈｒｏｍａｔｏｇｒａｐｈｙ  Ｐｏｌｙｍ．Ｃｈｐｔ  １３，（１９９２））に一致する様式で実行された。広い直鎖状ポリエチレンホモポリマー（１２０，０００ｇ／ｍｏｌ）および狭いポリスチレン標準のダウ基準を分析しながら、２つの検出器から得られたデータを使用した。体系的手法を用いて各検出器オフセットを最適化し、従来のＧＰＣ法を用いて観察されたものにできるだけ近い分子量結果を得た。
【０１０９】
試料の絶対重量平均分子量Ｍｗは、以下の式：
【０１１０】
【数６】
0006884865.tif 000007
【０１１１】
（式中、
【０１１２】
【数７】
0006884865.tif 000008
【０１１３】
は、ＬＳ検出器の応答面積であり、
【０１１４】
【数８】
0006884865.tif 000009
【０１１５】
は、ＩＲ−５検出器の応答面積であり、ＫＬＳは、既知の濃度および１２０，０００ｇ／ｍｏｌの重量平均分子量を用い、ダウ内部基準を使用して決定された機器定数である）を用いてＬＳ検出器およびＩＲ−５濃度検出器によって特徴付けられた。各溶離容量の絶対分子量は、以下：
【０１１６】
【数９】
0006884865.tif 000010
【０１１７】
（式３）によって計算された。試料の固有粘度は、以下の式：
【０１１８】
【数１０】
0006884865.tif 000011
【０１１９】
（式中、
【０１２０】
【数１１】
0006884865.tif 000012
【０１２１】
は、粘度計検出器の応答面積であり、
【０１２２】
【数１２】
0006884865.tif 000013
【０１２３】
は、ＩＲ−５検出器の応答面積であり、ＫＩＶは、既知の濃度および１．８７３ｄＬ／ｇの固有粘度を用い、ダウ内部基準を使用して決定された機器定数である）を用いて粘度計検出器およびＩＲ−５濃度検出器によって特徴付けられた。各溶離容量の固有粘度は、以下：
【０１２４】
【数１３】
0006884865.tif 000014
【０１２５】
によって計算された。ｇ’値は、以下のように計算される：ｇｉ’＝（ＩＶ試料、ｉ／ＩＶ線形参照、ｉ）（式６）、式中、ＩＶ線形参照、ｉは、試料の絶対分子量およびダウの線形参照のＭａｒｋ−Ｈｏｕｗｉｎｋプロットを用いて計算される。試料のｇ’は、以下のように計算される：
【０１２６】
【数１４】
0006884865.tif 000015
【０１２７】
ＥＰＤＭ組成物分析のためのＦＴＩＲ方法
エチレン、プロピレン、および５−エチリデン−２−ノルボルネンを含有するターポリマーを、そのエチレン含有量についてはＡＳＴＭ  Ｄ３９００を用い、そのエチリデン−ノルボルネンまたはジシクロペンタジエン含有量についてはＡＳＴＭ  Ｄ６０４７を用いて分析した。
【０１２８】
ＥＰＤＭ組成物分析およびタクティシティ（％ｍｍ）のための１３Ｃ  ＮＭＲ方法
クロムアセチルアセトネート（緩和剤）中「０．０２５Ｍ」である「テトラクロロエタン−ｄ２／オルトジクロロベンゼンの５０／５０混合物」約「２．６ｇ」を、１０ｍｍのＮＭＲ管内の「試料０．２ｇ」に添加することによって、試料を調製した。チューブおよびその含有物を１５０℃に加熱することによって、試料を溶解し、均質化した。データは、Ｂｒｕｋｅｒ  Ｄｕａｌ  ＤＵＬ高温ＣｒｙｏＰｒｏｂｅを備えた、Ｂｒｕｋｅｒ  ４００ＭＨｚ分光計を使用して収集した。データを、データファイル当たり１６０回のスキャン、６秒のパルス繰り返し遅延を用いて、１２０℃の試料温度で取得した。その取得は、２５，０００Ｈｚのスペクトル幅および３２Ｋデータポイントのファイルサイズを使用して実行した。
【０１２９】
実施例の各組成のＮＭＲスペクトル分析を、以下の分析方法を用いて実行した。ＥＰＤＭ中に存在するモノマーの定量はまた、以下の式（１〜９）を用いて計算することもできる。エチレンのモルの計算は、５５．０〜５．０ｐｐｍのスペクトル領域を１０００の積分単位に正規化する。正規化された積分面積の下の寄与は、ＥＮＢ炭素のうちの７つのみを占める。二重結合が高温で反応する可能性があるため、１１１および１４７ｐｐｍのＥＮＢジエンピークを計算から除外する。
【０１３０】
【数１５】
0006884865.tif 000016
【０１３１】
プロピレンタクティシティ％ｍｍ面積の１３Ｃ  ＮＭＲ
タクティシティのレベル％ｍｍを定量化するためのＥＰＤＭＳの１３Ｃ  ＮＭＲ分光分析は、上記に記載したとおり、「テトラクロロエタン−ｄ２／オルトジクロロベンゼンの５０／５０混合物」中で実施された。
【０１３２】
本発明のＥＰＤＭのＮＭＲスペクトル分析（上記参照）は、１９．５〜２２．０ｐｐｍの総積分面積の３．５％より大きい２１．３〜２１．８ｐｐｍのピーク面積を表示した。比較ＥＰＤＭの同様のスペクトル分析は、１９．５ｐｐｍ〜２２．０ｐｐｍの総積分面積の３．５％未満を示した。スペクトルデータは、３０ｐｐｍでのＥＥＥ骨格を基準とした。この領域におけるピーク応答は、典型的には、ＥＰＤＭに組み込まれたプロピレンタクティシティ（％ｍｍ）の差異に関連する。別の種類のエチレン／α−オレフィン／非共役ポリエンインターポリマーについても同様の分析を行うことができる。
【０１３３】
動的機械分光法（ＤＭＳ）
小角振動せん断（溶融ＤＭＳ）を、窒素パージ下で、「２５ｍｍ平行板」を備えたＴＡ  Ｉｎｓｔｒｕｍｅｎｔｓ  ＡＲＥＳを使用して行った。試料の装填から試験の開始までの時間は、全ての試料について５分に設定した。実験は、０．１〜１００ラジアン／秒の周波数範囲にわたって、１９０℃で実行した。ひずみ振幅は、試料の応答に基づいて、１〜３％に調整した。応力応答を、振幅および位相の観点から分析し、その分析から、貯蔵弾性率（Ｇ’）、損失弾性率（Ｇ”）、動的粘度η＊、およびタンデルタを計算した。動的機械分光法のための試験片は、「直径２５ｍｍ×厚さ３．３ｍｍ」の圧縮成形ディスクであって、１８０℃および１０ＭＰａの成形圧力で５分間形成され、次いで冷却プラテン（１５〜２０℃）間で２分間急冷された。１００ラジアン／秒での粘度に対する０．１ラジアン／秒での粘度（１９０℃でのＶ０．１／Ｖ１００；「ＲＲ」とも称される）のレオロジー比を記録した。直鎖状分子（検出可能な長鎖分岐はない）は典型的には８以下のＲＲを有する。ポリマー中の油の存在は、観察されるＲＲを減少させる可能性があることが認められているので、ポリマー含有油（ＲＲＯＥ＿ポリマー）のＲＲ値からポリマー（ＲＲポリマー）のＲＲを推定するために以下の式を用いた：ＲＲポリマー＝ＲＲＯＥ＿ポリマー／（重量％油＊（−０．０１９８８）＋１．０３２１）。
【０１３４】
圧縮永久歪み
圧縮永久歪みを、２３℃および１００℃で、ＡＳＴＭ  Ｄ３９５に準拠して測定した。直径が「２９ｍｍ（±０．５ｍｍ）」、厚さが「１２．７（±０．５ｍｍ）」のディスクを、圧縮成形の項で説明したように調製した圧縮成形プラークから打ち抜いた（実験の項を参照）。各ボタン試料を、ノッチ、不均一な厚さ、および不均質性について検査し、選択されたボタン（それらの欠陥なし）を試験した。指定された温度で、各試料について２つの試験片において圧縮永久歪みを行い、２つの試験片の平均結果を報告した。ボタン試料を、一緒に押圧することができる２つの金属板を有する圧縮装置に入れ、ボタン試料の元の高さの７５％の所定位置に固定した。圧縮装置は、圧縮された試料と共に、次いでオーブンに置かれ、指定された時間、適切な温度で（２３℃または１００℃で２２時間）、平衡化された。この試験において、応力は試験温度で解放され、試料の厚さは３０分の平衡期間後に室温で測定された。圧縮永久歪みは、圧縮後の試料の回復度の測定値であり、式ＣＳ＝（Ｈ０−Ｈ２）／（Ｈ０−Ｈ１）；（式中、Ｈ０は、試料の元の厚さであり、Ｈ１は、使用したスペーサーバーの厚さであり、Ｈ２は圧縮力を除去した後の試料の最終的な厚さである）に従って計算される。
【０１３５】
引張り応力−歪み特性
引張り特性を、ＡＳＴＭ  Ｄ−１７０８に記載されている寸法を有する小さな「ドッグボーン」形状のマイクロ引張りダイを用いて、打ち抜きされた試験片を用いて測定した。打ち抜き試験片を、圧縮成形プラークから切り出し、これらを圧縮成形の項に記載されているように調製した（実験の項を参照されたい）。引張り特性（引張り強さおよび伸び）を、ＩＮＳＴＲＵ−ＭＥＴによって作製されたＩＮＳＴＲＯＮ  ＭＯＤＥＬ  １１２２の機械方向において、方法ＡＳＴＭ  Ｄ−４１２に従って室温で測定した。
【０１３６】
比重
発泡試料の比重は、ＡＳＴＭ  Ｄ７９２に準拠して測定した。
【０１３７】
真空法による吸水率（質量変化）
吸水率の測定は、ＡＳＴＭ  Ｄ１０５６に準拠して測定した。この試験方法は、特定の浸漬期間後の重量の変化（質量）を測定することによって、独立気泡発泡体の吸水特性を決定する。この試験方法は間接的に、試料の気泡構造／独立気泡含有量の尺度である。
【０１３８】
硬化した発泡体試料を、少なくとも１日間室温に調節した。試験前に、真空オーブンキャビティ内の温度計を読書室に維持した。硬化した発泡体試料を、１インチのロッドまたは１インチのストリップに切断した。１つの試料につき３組の１インチの切片を切断した。各試料を小数点以下３桁まで秤量し、その初期重量を記録した。脱イオン水を含むプラスチック容器を使用して試料を浸した。プラスチックメッシュをプラスチック容器の口の上に置いて、プラスチックメッシュが容器の底に触れるまで試料をメッシュ上に置いた。試料は、水面より少なくとも２インチ下にあった。試料容器を真空オーブン（ＶＷＲ  Ｏｖｅｎ  Ｍｏｄｅｌ  １４１０）に入れ、真空にして、２５水銀柱インチまで下げた。「２５水銀柱インチ」の真空に達するとすぐに試験開始のタイミングとなった。３分後に真空ポンプを止めた。ポンプを止め、オーブンチャンバーを大気に開放することによってオーブンのキャビティを大気圧に戻した。試料をプラスチック容器から取り出す前に、容器をさらに３分間オーブン内に置いた。試験試料を秤量する前に、各試料から過剰な表面水を除去した。蒸発による水分の損失を避けるために、試験した各試料をできるだけ迅速に秤量し、その最終重量を記録した。次のように質量のパーセント変化を計算した：
【０１３９】
【数１６】
0006884865.tif 000017
【０１４０】
式中、Ｗは質量の変化、％であり、Ａは空気中の試料の最終質量、ｇであり、Ｂは空気中の試料の初期質量、ｇである。
【０１４１】
伸び粘度固定具（ＥＶＦ）による一軸伸び特性
過渡一軸伸び粘度は、ＴＡ  Ｉｎｓｔｒｕｍｅｎｔｓ社製の回転式レオメーターＡＲＥＳに接続された伸張性粘度固定具、ＥＶＦによって測定される。約厚さ０．８ｍｍ、幅１０ｍｍ、および長さ１８ｍｍの平らな長方形試料を、中心間距離Ｌ０＝１２．７ｍｍを有する２つの平行なシリンダーの間で一定の伸長速度で延伸させる。シリンダーの回転機構の詳細は、Ｆｒａｎｃｋ，Ａｌｙ，“Ｔｈｅ  ＡＲＥＳ−ＥＶＦ：Ｏｐｔｉｏｎ  ｆｏｒ  ｍｅａｓｕｒｉｎｇ  ｅｘｔｅｎｓｉｏｎａｌ  ｖｉｓｃｏｓｉｔｙ  ｏｆ  ｐｏｌｙｍｅｒ  ｍｅｌｔｓ，”ＴＡ  Ｉｎｓｔｒｕｍｅｎｔｓ  Ｒｅｐｏｒｔ  ＰＮ００２（２００５）（ｈｔｔｐ：／／ｗｗｗ．ｔａｉｎｓｔｒｕｍｅｎｔｓ．ｃｏｍ／ｗｐ−ｃｏｎｔｅｎｔ／ｕｐｌｏａｄｓ／ＡＰＮ００２＿Ｖ２＿ＡＲＥＳ＿ＥＶＦ＿ｔｏ＿ｍｅａｓｕｒｅ＿ｅｌｏｎｇａｔｉｏｎ＿ｖｉｓｃｏｓｉｔｙ．ｐｄｆ）に記載されている。
【０１４２】
公称ヘンキー歪み速度は、
【０１４３】
【数１７】
0006884865.tif 000018
【０１４４】
と定義され、式中、Ｒは、シリンダの半径であり、オメガは、それらの角速度である。測定されたトルクＴ（ｔ）と伸長力Ｆ（ｔ）は、式Ｔ（ｔ）＝２ＲＦ（ｔ）（２）によって関係付けられる。伸び粘度は次のように計算され、
【０１４５】
【数１８】
0006884865.tif 000019
【０１４６】
式中、σＥは、
【０１４７】
【数１９】
0006884865.tif 000020
【０１４８】
として定義される伸び応力であり、瞬間面積は、式、
【０１４９】
【数２０】
0006884865.tif 000021
【０１５０】
によって与えられ、式中、Ａ０は、試料の初期面積であり、ρは、固形物および溶解物としてのポリマー密度であり、および
【０１５１】
【数２１】
0006884865.tif 000022
【０１５２】
は、ヘンキー歪みである。
【０１５３】
室温から試験温度までの熱膨張を補償するために、試料を０．００５ｓ−１の一定速度で予備延伸する。機器ソフトウェアのＯｒｃｈｅｓｔｒａｔｏｒは、予備延伸の長さと時間を自動的に計算する。使用濃度は、室温で０．９２２ｇ／ｃｍ３で、１５０℃で０．７６２ｇ／ｃｍ３である。６０秒の緩和時間は、予備延伸工程の後で、伸び粘度測定の直前に許容される。試験は１５０℃および１０ｓ−１の一定の伸長速度で行われる。
【０１５４】
２つのパラメータが、
【０１５５】
【数２２】
0006884865.tif 000023
【０１５６】
においてＥＶＦ試験から報告され、これらは、最大ヘンキー歪み、および式：
【０１５７】
【数２３】
0006884865.tif 000024
【０１５８】
を用いて計算された伸び粘度比であり、式中、ηＥは、ｔ＝０．０１秒で測定された伸び粘度であり、この時間ｔは、試料の破断が発生する時間である。
【０１５９】
ＧＯＥＴＴＦＥＲＴ  ＲＨＥＯＴＥＮＳ装置による溶融強度
溶融強度測定を、キャピラリーレオメーターＲＨＥＯＴＥＳＴＥＲ  ２０００と直列に接続されたＲＨＥＯＴＥＮＳ装置で実施した。ペレットを直径１２ｍｍのバレルに手動で圧縮充填して、気泡のない試料をキャピラリーレオメーターに装填した。パッキング後の浸漬時間は、１９０℃の試験温度で１０分である。ポリマーストランドを、長さ３０ｍｍ、直径２ｍｍ、および入射角１８０°のキャピラリーダイを用いて、３８．２ｓ−１の剪断速度で押し出した。ストランドは、加速係数ａ＝２．４ｍｍ／ｓ２によって定義される速度で、一対の逆回転する車輪によって伸ばされた。車輪の初速度を調整して、ほぼゼロに等しい始動力を測定した。ドローダウンに対する材料の抵抗は、ドローダウン速度ｖに対する力Ｆの拡張プロットに記録される。試験は、ストランドの破断で終了する。溶融強度は、ビーク時の最大力として、またはストランドが破断する前にプラトーが得られた場合には最後の４０個の記録データポイントを用いて計算された平均引張り力として報告される。伸張性は、破断時に測定された最大速度である。
【０１６０】
実験
Ｉ．第１の組成物の代表的な合成（ＦＣ  ＥＰＤＭ  １およびＦＣ  ＥＰＤＭ  ２）
連続重合
本発明の第１の組成物を、ＣＳＴＲに続くループ反応器を用いた連続溶液重合法によって製造した。エチレンを、ＩＳＯＰＡＲ  Ｅ（ＥｘｘｏｎＭｏｂｉｌから入手可能なＣ８〜Ｃ１０飽和炭化水素の混合物）の溶媒、プロピレン、および５−エチリデン−２−ノルボルネン（ＥＮＢ）の混合物に導入して、反応器供給流を形成した。同じ触媒を別々に各反応器に供給し、共触媒１および共触媒２を使用してその場で活性化した。結果として、反応器の出口は、ポリマー、溶媒、および低下したレベルの初期モノマー流の混合物であった。ポリマーの分子量は、反応器温度、モノマー転化、および／または水素等の連鎖停止剤の添加を調整することによって制御してもよい。重合反応は、定常状態条件下、すなわち一定の反応物濃度ならびに溶媒、モノマーおよび触媒の連続的な投入、ならびに未反応のモノマー、溶媒、およびポリマーの取出しの下で行われた。反応器系を冷却および加圧して気相の形成を防止した。第１の反応器からの反応生成物を、第２の反応器に移し、さらなる触媒を第２の反応器に添加した。
【０１６１】
触媒１｛［［［２’、２’”−［１，３−プロパンジイルビス（オキシ−ｋＯ）］ビス［３−［３，６−ビス（１，１−ジメチルエチル）−９Ｈ−カルバゾール−９−イル］−５’−フルオロ−５−（１，１，３，３−テトラメチルブチル）［１，１’−ビフェニル］−２−オラト−ｋＯ］］（２−）］−ハフニウムジメチル｝を別々に反応器に供給し、共触媒１および共触媒２を使用してその場で活性化した。共触媒−１は、米国特許第５，９１９，９８８号（実施例２）に実質的に開示されているように、長鎖トリアルキルアミン（Ａｋｚｏ−Ｎｏｂｅｌ，Ｉｎｃ．から入手可能なＡＲＭＥＥＮ  Ｍ２ＨＴ）の反応によって調製されたテトラキス（ペンタフルオロフェニル）ボレートのメチルジ（Ｃ１４〜１８アルキル）アンモニウム塩と、ＨＣｌと、Ｌｉ［Ｂ（Ｃ６Ｆ５）４］との混合物であった。共触媒−１は、Ｂｏｕｌｄｅｒ  Ｓｃｉｅｎｔｉｆｉｃから購入し、さらに精製することなく使用した。共触媒−２（変性メチルアルモキサン（ＭＭＡＯ））は、Ａｋｚｏ  Ｎｏｂｅｌから購入し、さらに精製することなく使用した。
【０１６２】
重合後、少量の水を触媒失活剤として反応器出口流（排出口流）に導入し、反応器出口流を、固形分濃度が少なくとも１００％まで増加したフラッシュ容器に導入した。次いで、未反応モノマーの一部分、すなわちＥＮＢ、エチレン、およびプロピレン、ならびに未使用の希釈剤を回収し、必要に応じて反応器供給量に再循環させた。またある場合には、エキステンダー油（例えばＰＡＲＡＬＵＸ  ６００１）を反応器出口流の後に注入し、かつ特定量で添加した。結果として、反応器の出口流は、ポリマー、溶媒、および低下したレベルの初期モノマー流の混合物であった。次いで、生成物流を、脱揮の前に熱交換器を通過することによって加熱した。ポリマー生成物を、脱揮押出機および水冷ペレタイザーを用いた押出によって回収した。
【０１６３】
表１Ａおよび１Ｂは、本発明の実施例のいくつかを製造するために使用された反応条件を要約する。インペラを装備したＣＳＴＲの反応器容積は２０．１ガロンＵＳであり、ループ反応器の反応器容積は３０．６ガロンであった。連続反応器構成の選択肢は柔軟であり、すなわち、ループまたはＣＳＴＲの単一モード運転、およびループ−ＣＳＴＲ、ＣＳＴＲ−ループなどの連続反応器運転である。表２Ａは、この研究のために製造された実験用の第１のインターポリマーの特性を要約している。表２Ｂは、この研究のために製造された実験用の第１の組成物の特性を要約している。表３は、比較用の第１の組成物（市販の樹脂）のいくつかの特性を要約している。
【０１６４】
本発明のインターポリマーは、第１の反応器と第２の反応器との間のエチレン転化率および反応器温度の差を使用する溶液重合法によって製造された。第１の反応器内で比較的低温（１００℃）で５０％のエチレンを変換して高分子量および線状ポリマーを製造するため、および第２の反応器内でより高温で（１６０℃）８０％のエチレンを変換してより低い分子量の分岐ポリマー鎖を製造するために、異なるプロセス条件を第１および第２の反応器で使用した。加えて、第１の反応器中のポリマー鎖の分子量をより高く押し上げるために、ほぼゼロの停止剤（水素）を第１の反応器に送った。効果的には、反応器は、同じ触媒がポリマー鎖を構築するのと同時に所望のコモノマーおよびターモノマーの組み込みを維持しながら、２つの大きく異なる環境を作り出すことができた。二重触媒パッケージに対して両方の反応器において単一の触媒を使用することは、所望の生成物を達成するための反応器制御を非常に単純化する。
【０１６５】
タンデルタ（第１の組成物または第１のインターポリマー）
図１は、第１のインターポリマー（矢印で示す）、および本発明の（第１の）組成物ならびに比較化合物についてのＧＰＣ  Ｚ平均分子量（ｇ／ｍｏｌ）に対するタンデルタ（ＴＤ）（０．１ラジアン／秒）のプロットを示す。この図では、第１インターポリマーのデータは、表２ＡからのＥＰＤＭ−１またはＥＰＤＭ−２の値であり、本発明の（第１の）組成物のデータは、表２Ｂに列挙され、比較化合物のデータは、表３に列挙される。表２Ｂ中の油（ＦＣ  ＥＰＤＭ１／油およびＦＣ  ＥＰＤＭ２／油）を用いて製造された第１の組成物の２つの発明例については、図１では平均タンデルタを用いた。
【０１６６】
全体として、本発明の実施例のＴＤ勾配およびタンデルタ０．１対ＧＰＣ  Ｚ  Ｍｚの比較は、分岐トポロジーが比較例とは非常に異なり、本質的により直線的であり、そのＺ平均分子量についてより高いタンデルタ値をもたらすことを示す。本発明において報告されている線状の高分子量画分（Ｍｚ）の設計は、高度に分岐した性質、および時にはこの応用分野に関与する既存のポリマーのよりも低いＭｚと対照的である。
【０１６７】
【表１Ａ】
0006884865.tif 000025
【０１６８】
【表１Ｂ】
0006884865.tif 000026
【０１６９】
【表２Ａ】
0006884865.tif 000027
【０１７０】
【表２Ｂ】
0006884865.tif 000028
【０１７１】
【表３】
0006884865.tif 000029
【０１７２】
伸長レオロジー（第１の組成物）
伸び粘度固定具（ＥＶＦ）測定から、伸び粘度曲線は伸び粘度比（ＥＶＲ）および最大ヘンキー歪みによって定量化することができる。ＥＶＲは、最大伸び粘度を最低測定伸び粘度で割った比として定義される。これらの測定では、ＥＶＲは１５０℃および１０ｓ−１伸び率で測定される。表４（下記）は、本発明の（第１の）組成物および比較化合物の伸び粘度固定具（ＥＶＦ）データを提供する。図３は、ＥＶＦ試験下の本発明の（第１の）組成物および比較化合物の挙動を示す。
【０１７３】
【表４】
0006884865.tif 000030
【０１７４】
ＥＶＲの結果は、本発明のＦＣ  ＥＰＤＭ  １／油およびＦＣ  ＥＰＤＭ  ２／油（第１の）組成物が、それぞれ５８１および４７５のより浅いＥＶＲ値を有することを示す。比較例、ポリマーＡは、１４７のＥＶＲ値を示す。物理的には、これは、本発明の実施例が伸びると低レベルの応力を発生し、それ故に材料がほぐれてＥＶＲと最大ヘンキー歪みの両方によって示されるように高レベルの変形に達することを可能にすることを示す。ポリマー構造内で、観察された結果は、本発明の実施例に存在する直鎖状および分枝状ポリマー鎖の独特の相互作用であり、その移動度を高め、それらをより簡単に解きほぐして、加工することを可能にする。伸張流の特徴付けはこれらの材料間の違いを検出することができ、それらの挙動は、ポリマー構造、鎖の移動度、また低分子量と高分子量の分子の相互作用にも起因し得る。
【０１７５】
溶解強度（第１の組成物）
溶融強度測定から、変形挙動は試験中に達成された最大力および最大速度によって定量化することができる。材料の変形は、溶融状態において所与の伸長速度で延伸するその能力に関連するその弾性の指標である。これらの測定では、溶融強度は１９０℃にて、２．４ｍｍ／ｓ２の一定加速速度で測定される。表５（下記）は、本発明及び比較用組成物の溶融強度データを提供する。図４は、本発明および比較用のＥＰＤＭ組成物の溶融強度を比較している。
【０１７６】
【表５】
0006884865.tif 000031
【０１７７】
溶融強度の結果は、本発明のＦＣ  ＥＰＤＭ  ２／油およびＦＣ  ＥＰＤＭ  １／油（第１の）組成物が、それぞれ１６．７および１５．１ｃＮの最大力を有し、７３．８および８７．４ｍｍ／ｓの最大速度に達することを示す。比較例のポリマーＡは、同様の最大力（１５．５ｃＮ）を示すが、３１．７ｍｍ／ｓの著しく低い速度を示す。物理的には、これは、本発明の実施例が破断する前により大きな速度に拡張され得ることを示している。ポリマー構造内で、観察された結果は、本発明の実施例に存在する直鎖状および分枝状ポリマー鎖の独特の相互作用からのものであり、その移動度を高め、それらをより簡単に解きほぐし、さらに延伸させることを可能にする。
【０１７８】
伸張流の特徴付けはこれらの材料間の違いを検出することができ、それらの挙動は、ポリマー構造、鎖の移動度、また低分子量と高分子量の分子の相互作用にも起因し得る。全体的にそして独特に、本発明のＥＰＤＭ  ０１およびＥＰＤＭ  ０２（第１の）組成物は、より高い溶融強度を有し、発泡剤の存在下で発泡気泡がより自由に膨張すると仮定される。高いジエンレベルを有することと組み合わせることで、泡のサイズ分布および独立気泡構造をもたらすように気泡の成長を制御することができ、それは高度に分岐した、あまり伸びないポリマー（ポリマーＡ）を超えて改善されると期待される。本発明の実施例の弾性がより少なくそして伸張性がより高いために、配合および混合における他の改良が観察され、材料が流動しそしてより低い剪断力で配合成分を組み込むことが可能になる。
【０１７９】
ＩＩ．配合物（調合混合物）
ポリマー性能を評価するために、本発明および比較用（第１の）組成物の両方を表６に示す添加剤と調合した。ゴム硬化パッケージは、発泡剤を含む、または含まない、イオウ促進剤、カーボンブラック、無機充填剤、酸化亜鉛、油、活性剤、および安定剤を含んでいた。表６に示される特定の非発泡体配合物は、「第１次通過」組成物を表す。本発明の（第１の）組成物は、それぞれ油を含むＥＰＤＭ  ０１またはＥＰＤＭ  ０２を含有した。比較例も油を含んでいた。
【０１８０】
混合は２段階で行った（第１次通過および第２次通過）。第２次通過では、感温添加剤を添加した。本発明および比較用の「第１次通過」組成物は、充填剤、オイルおよびカーボンブラックを１．５Ｌのファレルバンバリーに添加し、続いてポリマーを添加し（７５％の充填率）そして５０ｒｐｍのローター速度で混合する逆さまの方法を用いて調製した。ミキサーは２翼タンジェンシャルローターを備えており、混合時間は３分であった。「第２次通過組成物」は、翌日、第１次通過化合物と硬化剤を３０ｒｐｍで約３分間混合（約８０℃の滴下温度）させることによって実施した。混合は６インチの２ロールミルで完了し、配合物をシート状にして機械的試験用のブランケットを調製した。結果（ムーニー（ＭＬ（１＋４）１２５℃））を表８に示す。
【０１８１】
【表６】
0006884865.tif 000032
【０１８２】
スポンジウェザーストリップに使用される代表的な配合物である、特定の発泡体配合物を表７に示す。硬化した調合物の特性を、圧縮成形プラーク（下記参照）として、または発泡押出テープ（下記参照）として評価した。表７の第２次通過組成物に関する結果（ｔ３、ｔ５、ＭＬ、ＭＨ、ＭＨ−ＭＬ、およびｔ９５）を表８に示す。
【０１８３】
【表７】
0006884865.tif 000033
【０１８４】
固体圧縮成形プラーク
非発泡組成物（第２次通過組成物であるが、プレスされ、かつ発泡されていないもの）の物理的特性は、圧縮成形機中で硬化されたプラークから測定された（引張、圧縮永久歪試験のため）。試料を、ＰＨＩ（１００トンプレス）を用いてＡＳＴＭ  Ｄ３１８２に準拠して圧縮成形した。
【０１８５】
試験の前に、試料を室温で２４時間調節した。所望の型（６インチ×６インチ×１／８インチのプラークまたは圧縮ボタン）をプラテンに入れた。試料（未硬化ブランケット）を、個々の成形型キャビティの寸法よりわずかに小さく切断した。ミル方向に印を付け、試料にラベルを付けた。ブラシにシリコーンの希薄溶液を軽くスプレーして、成形型に塗布した。ミル方向に適切に配置するように注意しながら、試料を予熱した（２００℃で）成形型に配置した。プラテンを閉じた。「通常の」操作圧力は、２００℃で１００トン、またはゲージに表示されたように２００，０００ポンドであった。試料を加硫するために、プラークに対してｔ９５データ（表８参照）＋３分、および圧縮永久歪みボタンに対してｔ９５データ（表８参照）＋１５分を用いて、試料を２００℃でプレスした。硬化時間が終了すると、底部プラテンは自動的に開かれた。試料を取り出し、直ちに水中に置いて硬化を止めた。結果（１００％Ｍｏｄ、破断点引張、極限引張での伸び率、引裂強度および圧縮永久歪み）を表８に示す。
【０１８６】
調合物の押出し
発泡試験のために、未硬化配合物（第２次通過組成物）をロールミルで混合して未硬化配合物のブランケットを形成した。未硬化ＥＰＤＭブランケットをストリップに切断し、次いで、１インチテープダイを取り付けた単軸スクリュー押出機を備えたＣＷ  Ｂｒａｂｅｎｄｅｒ  Ｉｎｔｅｌｌｉ−Ｔｏｒｑｕｅ  Ｐｌａｓｔｉ−Ｃｏｒｄｅｒを使用してテープに押出した。ダイの温度プロファイルは、７０℃、８０℃、および９０℃であった。押出機は５０ｒｐｍで運転した。本発明の組成物で製造されたテープは、滑らかな外観を有し、目に見える欠陥はないことが観察された。
【０１８７】
発泡。テープを次の寸法：２０ｃｍ×２．５４ｃｍ×１．５ｍｍ厚さに切断し、得られたテープを熱風オーブン中に水平に置いた。得られたテープを熱風オーブン中で２４０℃で４分間硬化させた。熱処理後、発泡した架橋テープを、−２０℃に設定した冷凍庫で冷却した。発泡架橋テープを、試験（比重および吸水量の質量変化）の前に室温で２４時間コンディショニングした。結果を表８に示す。
【０１８８】
【表８】
0006884865.tif 000034
【０１８９】
硬化挙動に関して、表８は、本発明のポリマーが、それぞれｔ３／ｔ５およびｔ９５によって示されるように、比較例と比較して同様のスコーチ性能および硬化速度を有することを示す。ＭＤＲから強調すべき重要な点は、本発明の実施例が、より柔軟なマトリックス（低ＭＬ）からの架橋開始および完全硬化ならびに緊密なネットワークの形成（ＭＨに匹敵する）の結果として、比較ポリマーＡと比較して同等またはより高い硬化度（ＭＨ−ＭＬ）を示すことである。
【０１９０】
発泡物品に関して、表８は、本発明の実施例が、比較例に匹敵する、水中に試料を浸漬した後の最終密度および質量の変化を呈することを示し、ポリマー構造の違いにもかかわらず両方が同様に発泡することを示す。各調合物の発泡特性は実験室規模で評価されたものであり、適切な発泡のための全ての条件を提供するものではないことに留意されたい。この種の用途では、密度および吸水率は、それぞれ０．６および＜３％の典型的な値を有する。目標値と測定された値との間の違いは、対流式オーブンで経験する温度プロファイルと、物品の表面の硬化速度が遅い工業環境での違いによって説明される。対流式オーブンでは、調合物が硬化する前に発泡剤から発生したガスが逃げるため、材料の膨張が制限され、水が発泡構造体に入るのを好む不良な表皮を助ける。表皮の硬化条件がよりよく制御されている工業施設での発泡は、この問題を排除する。
【０１９１】
圧縮成形プラークの物理的性質は、引裂強度と圧縮永久歪みとの両方が、本発明で網羅されている線形構造から利益を得ることを示している。高度に分岐した構造に対する線状の性質の利点は、同程度の架橋に対して、線状分子が架橋間（Ｍｃ）でより高い分子量を有することである。圧縮永久歪みはウェザーストリップにとって特に重要であり、なぜなら、変形後に物品がその元の厚さに戻る能力が、より少ない材料の使用につながるからである。硬化後の目標厚さは、騒音や水が車内に伝わるための漏れ箇所をシールして排除するのに重要である。本明細書に開示された本発明の実施例の場合、比較例（４６％）と比較して、本発明の実施例のより低い圧縮（４０％）の結果として、材料体積の節約は１０％に近い。表８の結果を参照されたい。
本願は以下の態様にも関する。
（１）  第１のエチレン／α−オレフィン／非共役ポリエンインターポリマーおよび第２のエチレン／α−オレフィン／非共役ポリエンインターポリマーを含む第１の組成物であって、
前記第１の組成物が、以下の特性、
ａ）３．５より大きい分子量分布（Ｍｗ／Ｍｎ、ＭＷＤ（ｃｏｎｖ））と、
ｂ）次のように定義されるタンデルタ勾配の絶対値
【数２４】
0006884865.tif 000035
とを含み、ｍが、３．５〜４０秒／ラジアンである、第１の組成物。
（２）  前記第１の組成物が、０．１ラジアン／秒および１９０℃で１．００より大きいタンデルタを有する、前記（１）に記載の第１の組成物。
（３）  前記第１の組成物について、「０．１ラジアン／秒、１９０℃でのタンデルタ」から「１００ラジアン／秒、１９０℃でのタンデルタ」を引いた差が、≧０．４である、前記（１）に記載の第１の組成物。
（４）  前記第１の組成物が、油をさらに含む、前記（１）〜（３）のいずれかに記載の第１の組成物。
（５）  前記第１の組成物が、≧２５のムーニー粘度（ＭＬ１＋４、１２５℃）を有する、前記（１または前記（２）に記載の第１の組成物。
（６）  前記第１の組成物が、≦０．８７０ｇ／ｃｃの密度を有する、前記（１）〜（５）のいずれかに記載の第１の組成物。
（７）  前記第１のインターポリマーおよび前記第２のインターポリマーが、前記第１の組成物の全重量の９５重量％以上を構成する、前記（１）〜（６）のいずれかに記載の第１の組成物。
（８）  前記第１のインターポリマーが、ＥＰＤＭであり、前記第２のインターポリマーがＥＰＤＭである、前記（１）〜（７）のいずれかに記載の第１の組成物。
（９）  前記（１）〜（８）のいずれかに記載の第１の組成物を含む組成物。
（１０）  前記（９）に記載の組成物から形成された少なくとも１つの構成成分を含む、物品。
【図１】
0006884865.tif 000037
【図２】
0006884865.tif 000038
【図３】
0006884865.tif 000039
【図４】
0006884865.tif 000040